(57)【要約】常温及び高温での寿命特性、高温保存特性、及び電池の安全性などが優れたリチウム２次電池用正極活物質及びその製造方法を提供する。本発明はリチウム２次電池用正極活物質及びその製造方法に関し、特にリチウム２次電池の高温保存特性、寿命特性、及び電池の安全性を向上させることができる正極活物質及びその製造方法に関する。本発明はこのためにリチウム２次電池用正極活物質において、ａ）下記の式１で表示されるリチウム金属複合酸化物、及びｂ）前記ａ）のリチウム金属複合酸化物に被覆された下記の式２で表示される非晶質酸化物であるガラス相の被覆層を含む正極活物質を提供する。【化１】2004519082.tif 000012【化２】2004519082.tif 000013
2004519082.tif 000002
【特許請求の範囲】
【請求項１】
リチウム２次電池用正極活物質において、
ａ）下記の式１で記述されるリチウム金属複合酸化物；及び
ｂ）前記ａ）のリチウム金属複合酸化物に被覆されて下記の式２で記述される非晶質酸化物であるガラス相の被覆層、を含むことを特徴とする正極活物質。
【化１】
2004519082.tif 000008
ここで、
ＡはＣｏまたはＮｉであり、
ＢはＡｌ、Ｂ、Ｎｉ、Ｃｏ、Ｔｉ、Ｓｎ、Ｍｎ、及びＺｒからなる群より選択され、
ｘは０乃至０．５の実数であり、
【化２】
2004519082.tif 000009
ここで、
ＣはＮａ、Ｋ、Ｍｇ、Ｂａ、Ｓｒ、Ｙ、Ｓｎ、Ｇａ、Ｉｎ、Ｔｈ、Ｐｂ、Ｌｉ、Ｚｎ、Ｃａ、Ｃｄ、Ｒｂ、Ｓｃ、Ｔｉ、Ｚｎ、Ａｌ、Ｂｅ、及びＺｒからなる群より選択され、
ＤはＡｌ、Ｂ、Ｓｉ、Ｇｅ、Ｐ、Ｖ、Ａｓ、Ｓｂ、Ｚｒ、Ｎｂ、Ｔｉ、Ｚｎ、Ｚｒ、及びＰｂからなる群より選択され、
ｙは０．５乃至３の実数であり、
ｓ、ｔ、ｚ、及びｗは各々Ｃ、Ｄの原子価による変数である。
【請求項２】
前記ｂ）の被覆層が前記ａ）のリチウム金属複合酸化物の０．０１モル％乃至１０モル％である、ことを特徴とする請求項１に記載のリチウム２次電池用正極活物質。
【請求項３】
リチウム２次電池用正極活物質の製造方法において、
ａ）式１で記述されるリチウム金属複合酸化物である中心粒子を製造する段階と、
ｂ）式２で記述される酸化物ガラス相を形成する被覆層原料の化合物を供給する段階と、
ｃ）前記ｂ）段階の被覆層原料の化合物を前記ａ）段階のリチウム金属複合酸化物に被覆する段階と、
ｄ）前記ｃ）段階の被覆されたリチウム金属複合酸化物を焼成する段階と、を含むことを特徴とする方法。
【化３】
2004519082.tif 000010
ここで、
ＡはＣｏまたはＮｉであり、
ＢはＡｌ、Ｂ、Ｎｉ、Ｃｏ、Ｔｉ、Ｓｎ、Ｍｎ、及びＺｒからなる群より選択され、
ｘは０乃至０．５の実数であり、
【化４】
2004519082.tif 000011
ここで、
ＣはＮａ、Ｋ、Ｍｇ、Ｂａ、Ｓｒ、Ｙ、Ｓｎ、Ｇａ、Ｉｎ、Ｔｈ、Ｐｂ、Ｌｉ、Ｚｎ、Ｃａ、Ｃｄ、Ｒｂ、Ｓｃ、Ｔｉ、Ｚｎ、Ａｌ、Ｂｅ、及びＺｒからなる群より選択され、
ＤはＡｌ、Ｂ、Ｓｉ、Ｇｅ、Ｐ、Ｖ、Ａｓ、Ｓｂ、Ｚｒ、Ｎｂ、Ｔｉ、Ｚｎ、Ｚｒ、及びＰｂからなる群より選択され、
ｙは０．５乃至３の実数であり、
ｓ、ｔ、ｚ、及びｗは各々Ｃ、Ｄの原子価による変数である。
【請求項４】
前記ａ）段階の中心粒子は、
ｉ）リチウム化合物、
ｉｉ）Ａと記述される金属ＣｏまたはＮｉの炭酸塩、硝酸塩、含水塩、酢酸塩、クエン酸塩、塩化物、及び酸化物からなる群より選択される化合物、
及び
空気、または酸素１０体積％以上を含む混合ガス雰囲気下で１時間乃至２０時間４００℃乃至９００℃の温度で熱処理されて製造される金属Ｂの化合物を含む化合物、を含むことを特徴とする請求項３に記載の製造方法。
【請求項５】
前記リチウム化合物がＬｉＯＨ、ＬｉＯＨ・Ｈ２Ｏ、ＬｉＣＨ３ＣＯＯ、ＬｉＣＨＯ２、ＬｉＣＨＯ２・Ｈ２Ｏ及びＬｉＮＯ３からなる群より１種以上選択される、ことを特徴とする請求項４に記載の製造方法。
【請求項６】
前記ｂ）段階の被覆層の原料が
ｉ）Ｎａ、Ｋ、Ｍｇ、Ｂａ、Ｓｒ、Ｙ、Ｓｎ、Ｇａ、Ｉｎ、Ｔｈ、Ｐｂ、Ｌｉ、Ｚｎ、Ｃａ、Ｃｄ、Ｒｂ、Ｓｃ、Ｔｉ、Ｚｎ、Ａｌ、Ｂｅ、及びＺｒと記述された金属Ｃの炭酸塩、硝酸塩、含水塩、酢酸塩、クエン酸塩、塩化物及び酸化物からなる群より選択される化合物、及び
ｉｉ）Ａｌ、Ｂ、Ｓｉ、Ｇｅ、Ｐ、Ｖ、Ａｓ、Ｓｂ、Ｚｒ、Ｎｂ、Ｔｉ、Ｚｎ、Ｚｒ、及びＰｂと記述された金属Ｄの炭酸塩、硝酸塩、含水塩、酢酸塩、クエン酸塩、塩化物及び酸化物からなる群より選択される化合物を含む化合物、を分解して製造される、ことを特徴とする請求項３に記載の方法。
【請求項７】
前記ｂ）段階の被覆層が前記ａ）段階の中心粒子の０．０１モル％乃至１０モル％である、ことを特徴とする請求項３に記載の方法。
【請求項８】
前記ｃ）段階の塗布が前記ａ）段階の中心粒子を空気中に流動化させることにより、前記ｂ）段階の原料を中心粒子に噴霧乾燥して実施される、ことを特徴とする請求項３に記載の方法。
【請求項９】
前記ｄ）段階の焼成が０．０５Ｌ／ｇＨ乃至２．０Ｌ／ｇＨ流量の空気または酸素含量１０体積％以上である混合空気の雰囲気下で１０分乃至３０時間３００℃乃至９００℃の温度で熱処理して実施される、ことを特徴とする請求項３に記載の方法。
【請求項１０】
請求項１に記載の正極活物質を含む、ことを特徴とするリチウム２次電池。
【発明の詳細な説明】
【０００１】
【発明の属する技術分野】
本発明はリチウム２次電池用正極活物質及びその製造方法に関し、特に、リチウム２次電池用正極活物質のうち高温における保存及びサイクル寿命の両特性、さらに、安全性を向上させる正極活物質及びその製造方法に関する。
【０００２】
【従来の技術】
リチウム２次電池においては、高温での、良好なサイクル寿命特性、安全性、及び保存特性が求められている。電池のサイクル寿命特性における重要因子は、正極及び負極の活物質特性である。最近、大幅な改良が負極活物質分野であったが、依然として多くの問題が正極活物質分野には残っている。正極活物質の研究が特に必要とされているが、これは高温における電池の安全性及び保存特性が正極活物質の特性に依存しているためである。
【０００３】
リチウム２次電池の代表的な正極活物質はＬｉＣｏＯ２、ＬｉＮｉＯ２、及びＬｉＭｎ２Ｏ４である。この中で、ＬｉＮｉＯ２は容量が最高であるが安全性の問題のため実用化に難しさがあり、ＬｉＭｎ２Ｏ４は比容量が最小なので正極活物質としては不適当であり、ＬｉＣｏＯ２も高温での保存特性が劣悪である。
【０００４】
上記の問題を克服するために多くの研究が進められている。これには３種類の代表的研究法がある。第１は、金属炭酸塩と共にＬｉＭｎ２Ｏ４を被覆して高温保存特性を向上させる方法であり；第２は、ＬｉＣｏＯ２を金属酸化物と共に被覆してサイクル寿命特性と安全性とを向上させる方法；第３は、各種の添加不純物を使用して構造的及び熱的特性を向上させて電池の安全性を向上させる方法である。
【０００５】
しかし、既に述べた諸方法が常温でのサイクル寿命特性を向上させるとしても、それらは保存特性及びサイクル寿命特性を高温では改善できない。
【０００６】
本発明の目的は、リチウム２次電池用正極活物質及びその製造方法を提供して、常温及び高温でのサイクル寿命特性を改善し、保存特性を改善することにある。
【０００７】
これらの目的及び他の目的を達成するために、本発明が提供するリチウム２次電池用正極活物質は、ａ）下記の式１に記されたリチウム金属複合酸化物、及びｂ）前記ａ）のリチウム金属複合酸化物に被覆された下記の式２に記された非晶質酸化物のガラス相被覆層を含む。
【化５】
2004519082.tif 000003
【０００８】
ここで、ＡはＣｏまたはＮｉであり、ＢはＡｌ、Ｂ、Ｎｉ、Ｃｏ、Ｔｉ、Ｓｎ、Ｍｎ、及びＺｒからなる群より選択され、ｘは０乃至０．５の実数であり、
【化６】
2004519082.tif 000004
ここで、ＣはＮａ、Ｋ、Ｍｇ、Ｂａ、Ｓｒ、Ｙ、Ｓｎ、Ｇａ、Ｉｎ、Ｔｈ、Ｐｂ、Ｌｉ、Ｚｎ、Ｃａ、Ｃｄ、Ｒｂ、Ｓｃ、Ｔｉ、Ｚｎ、Ａｌ、Ｂｅ、及びＺｒからなる群より選択され、ＤはＡｌ、Ｂ、Ｓｉ、Ｇｅ、Ｐ、Ｖ、Ａｓ、Ｓｂ、Ｚｒ、Ｎｂ、Ｔｉ、Ｚｎ、Ｚｒ、及びＰｂからなる群より選択され、ｙは０．５乃至３の実数であり、ｓ、ｔ、ｚ、及びｗは各々Ｃ、Ｄの原子価に従う変数である。
【０００９】
また、本発明が提供するリチウム２次電池用正極活物質の製造方法は、ａ）式１に記されたリチウム金属複合酸化物である中心粒子を製造する段階と、ｂ）前記式２に記された被覆層原料化合物を供給する段階と、ｃ）前記ｂ）段階の被覆層原料化合物を前記ａ）段階のリチウム金属複合酸化物に被覆する段階と、ｄ）前記ｃ）段階の被覆されたリチウム金属複合酸化物を焼成する段階と、を含む。
【００１０】
また、本発明は前記正極活物質を含むリチウム２次電池を提供する。
【００１１】
【発明の実施の形態】
以下、本発明を詳細に説明する。
【００１２】
本発明のリチウム２次電池用正極活物質はａ）リチウムイオンを挿入放出することができるリチウム金属複合化合物とｂ）電子伝導性が少なく電解質との反応性が低い酸化物ガラス相で構成された被覆層とを含む。
【００１３】
ａ）中心粒子であるリチウム金属複合化合物は式１で記述される。
【化７】
2004519082.tif 000005
ここで、ＡはＣｏまたはＮｉであり、ＢはＡｌ、Ｂ、Ｎｉ、Ｃｏ、Ｔｉ、Ｓｎ、Ｍｎ、及びＺｒからなる群より選択され、ｘは０乃至０．５の実数である。
【００１４】
ｂ）の被覆層は金属酸化物を含み、式２で表示される。
【化８】
2004519082.tif 000006
ここで、ＣはＮａ、Ｋ、Ｍｇ、Ｂａ、Ｓｒ、Ｙ、Ｓｎ、Ｇａ、Ｉｎ、Ｔｈ、Ｐｂ、Ｌｉ、Ｚｎ、Ｃａ、Ｃｄ、Ｒｂ、Ｓｃ、Ｔｉ、Ｚｎ、Ａｌ、Ｂｅ、及びＺｒからなる群より選択され、ＤはＡｌ、Ｂ、Ｓｉ、Ｇｅ、Ｐ、Ｖ、Ａｓ、Ｓｂ、Ｚｒ、Ｎｂ、Ｔｉ、Ｚｎ、Ｚｒ、及びＰｂからなる群より選択され、ｙは０．５乃至３の実数であり、ｓ、ｔ、ｚ、及びｗは各々Ｃ、Ｄの原子価に従う変数である。
【００１５】
式２のＣｓＯｔは網目構造変更子酸化物であってガラス相を弱くし、ＤｚＯｗは網目構造形成者酸化物であってガラス相を強化する。網目構造変更子と網目構造形成者との比率を調節することにより、被覆層酸化物ガラスの特性は変化可能である。式２のｙはＣｓＯｔとＤｚＯｗの比率であって、ｙ値はガラス相形成条件が生じるものが好ましい。
【００１６】
また、下付き添字ｓ、ｔ、ｚ、及びｗは各々Ｃ、Ｄの原子価による変数である。例えば、Ｃが１価元素であれば、ＣｓＯｔはＣ２Ｏであり；Ｃが２価元素であれば、ＣｓＯｔはＣＯ；Ｃが４価元素であれば、ＣｓＯｔはＣＯ２である。
【００１７】
前記被覆層のガラス相は組成及び成分は多少変化可能であるが、電気化学的に安全で電子伝導性が低くなるように構成されている。従って、この層のガラス相は電解質の電気化学的分解反応を減少させて電池のサイクル寿命特性を改善するだけでなく、また、高温で正極活物質の表面での電解質分解副産物による抵抗増加を抑制することによって、高温保存特性を向上させる。さらに、この層のガラス相は中心粒子を硬く被覆する。従って、表面の欠陥を除去すると共に構造的特性を改善することにより電池の安全性が向上する。
【００１８】
また、本発明が提供するリチウム２次電池用正極活物質の製造方法はａ）リチウム金属複合酸化物中心粒子を製造する段階、ｂ）被覆層原料化合物を供給する段階、ｃ）ａ）の前記被覆層原料化合物を前記リチウム金属複合酸化物に被覆する段階、及びｄ）ｃ）の被覆されたリチウム金属複合酸化物を焼成する段階を含む。
【００１９】
式１で記述されるリチウム金属複合酸化物が製造されるのは前記ａ）段階である。特に好ましいことは、リチウム化合物を形成するために使用可能な原料としてリチウム化合物はＬｉＯＨ、ＬｉＯＨ・Ｈ２Ｏ、ＬｉＣＨ３ＣＯＯ、ＬｉＣＨＯ２、ＬｉＣＨＯ２・Ｈ２Ｏ、及びＬｉＮＯ３からなる群より１種以上選択され、前記式１でリチウム以外の他の金属元素の原料として用いることができる材料は前記の金属元素Ａ、Ｂの炭酸塩、硝酸塩、含水塩、硫酸塩、酢酸塩、クエン酸塩、及び塩化物などからなる群より１種以上選択される。
【００２０】
リチウム化合物及び金属化合物の前記化合物が空気、または酸素１０体積％以上を含む混合ガス雰囲気下で１時間乃至２０時間４００℃乃至９００℃の温度で熱処理されて本発明の中心粒子が製造される。
【００２１】
ｂ）段階で、被覆層として酸化物ガラス相化合物を形成する原料化合物群を適切な比率で混合して均質な混合溶液が調整される。この時、被覆層の原料は式２で示された金属元素Ｃ、Ｄの炭酸塩、硝酸塩、含水塩、硫酸塩、酢酸塩、クエン酸塩、塩化物及び酸化物からなる群より選択され、水またはアルコールに溶解した後、攪拌により前記が製造される。
【００２２】
上記被覆層を形成する化合物が熱処理後にガラス相金属酸化物になるという仮定の下で、上記被覆層の上記原料が中心粒子の０．０１モル％乃至１０モル％であることが好ましい。
【００２３】
ｃ）段階で、前記ａ）段階の中心粒子が前記ｂ）段階で用意された被覆層原料によって被覆されるが、これには二つの方法がある。一つの方法は、前記ａ）段階の前記リチウム金属複合酸化物粉末が前記ｂ）段階の前記原料化合物の水溶液または有機溶液の懸濁液に加えられ、スラリーを作って撹拌機で十分に攪拌し、加熱して溶媒を蒸発させる。熱処理の後、複合酸化物ガラスが前記リチウム金属複合酸化物粉末に被覆される。
【００２４】
これより簡単な他の方法は、前記水溶液または有機溶液の懸濁液がリチウム金属複合酸化物の表面に噴霧され、乾燥される。詳しく記せば、複合懸濁液が中心粒子を覆うように噴霧され、同時に中心粒子が空気中で流動化して塗布と乾燥とが同時に行われ、その間中、温度が制御される。
【００２５】
前記リチウム金属複合酸化物粉末を５０℃乃至１５０℃温度のオーブンで乾燥て、空気、または酸素の含量が１０体積％以上である混合ガス雰囲気下で熱処理する。この処理では、前記ガス流量は０．０５Ｌ／ｇＨ乃至２．０Ｌ／ｇＨであり、熱処理時間は１時間乃至３０時間、好ましくは５時間乃至１５時間である。
【００２６】
熱処理時間と温度とは目的に応じて先に述べた範囲内で調節が可能である。表面層の一部は熱処理温度に応じて部分的に硬化することがあり、一部の元素は熱処理過程で中心粒子表面にドープされることもある。
【００２７】
以下の実施例により本発明をさらに詳細に説明するが、本発明を特定の実施例だけに限定解釈するべきではない。
【００２８】
【実施例】
実施例１
（中心粒子の製造）
リチウムの原料であるＬｉ２ＣＯ３とコバルトの原料であるＣｏ３Ｏ４とをＬｉ：Ｃｏのモル比を１．０２：１としてエタノール中で混合した後、１０時間均質に粉砕及び混合し１２時間乾燥した。その後、４００℃で１０時間焼成して再び粉砕及び混合を行った後、９００℃で１０時間空気中で熱処理し中心粒子であるＬｉＣｏＯ２を製造した。
【００２９】
（被覆層原料の製造）
ＬｉＯＨ・Ｈ２Ｏを網目構造変更子になるＬｉを供給するために原料として使用し、Ｓｉ（ＯＣ２Ｈ５）４を網目構造形成者になるＳｉを供給するための原料として使用した。網目構造変更子と網目構造形成者との量を、Ｌｉ：Ｓｉの当量比が２．０：１．０になるように調節した後、ＬｉＯＨ・Ｈ２ＯとＳｉ（ＯＣ２Ｈ５）４とを有機溶媒に溶解して３０分以上攪拌し、均一な金属化合物混合溶液を得た。被覆層になる前記化合物の量は中心粒子に対し１モル％で、前提として前記化合物の原料が熱処理により酸化物ガラスに変換されると仮定した。
【００３０】
（被覆）
前記被覆層化合物と前記リチウムコバルト複合酸化物とを混合した後、攪拌しながら中心粒子にコーティングを行って、熱を加え溶媒を蒸発させた。
【００３１】
（焼成）
被覆されたリチウムコバルト複合酸化物粉末をチューブ炉内で６００℃、５時間熱処理した。空気中で、空気の流量は０．１Ｌ／ｇＨとした。
【００３２】
（テストセルの製作）
リチウムコバルト複合酸化物粉末、１０重量％の黒鉛（ｇｒａｐｈｉｔｅ）及び５重量％のＰＶＤＦ（ｐｏｌｙｖｉｎｙｌｉｄｉｎｅ  ｆｌｕｏｒｉｄｅ）をＮＭＰ（ｎ−ｍｅｔｈｙｌ  ｐｙｒｒｏｌｉｄｉｎｏｎｅ）溶媒に分散させてスラリーを得た。スラリーをアルミニウム箔に塗布して加熱し、ＮＭＰ溶媒を蒸発させて乾燥した。
【００３３】
ＭＣＭＢ（Ｍｅｓｏｃａｒｂｏｎ  Ｍｉｃｒｏｂｅａｄ）が負極として使われ、電解質としては、体積比１：２のＥＣ（ｅｔｈｙｌｅｎｅ  ｃａｒｂｏｎａｔｅ）：ＥＭＣ（ｅｔｈｙｌｍｅｔｈｙｌ  ｃａｒｂｏｎａｔｅ）化合物にＬｉＰＦ６を１モル溶かして使用した。
【００３４】
（テストセルの特性測定）
高温保存特性を試験するために、先に製造された電極を正極とし、リチウム金属を負極とするハーフセルを構成した。充放電電圧範囲を３Ｖ乃至４．２Ｖとした充放電特性を図１に示し、サイクル数に応じた容量変化を図２に示した。ハーフセルを３Ｖ乃至４．２Ｖで２サイクル充放電した後、ハーフセルを再び４．２Ｖに充電してインピーダンスを試験した。インピーダンス測定後、５５℃で０．１ｋＨｚ乃至１００ｋＨｚ範囲のインピーダンス変動結果を図４及び表１に示した。
フルセルのインピーダンスは、３Ｖ乃至４．２Ｖで２サイクル充放電した後、フルセルを再び４．２Ｖに充電して試験した。フルセル（Ｆｕｌｌ  ｃｅｌｌ）で同一に各々４．２Ｖまで２サイクルした後、第１５、７５、１７５サイクルで４．２Ｖで充電しながらインピーダンスを試験した。
【００３５】
前記セルを４．２Ｖまで充電して分解し、電極を洗浄、このセルの構造的な安全性をＴＧ／ＤＴＡで試験して、結果を図６に示した。前記過程はセルが空気と接触しないようにグローブボックス内で実施した。
【００３６】
実施例２
リチウム材料の原料であるＬｉ２ＣＯ３、コバルト原料であるＣｏ（ＯＨ）３、そしてＡｌをドーピングするためのＡｌ（ＯＨ）３をエタノールに溶かしＬｉ：Ｃｏ：Ａｌのモル比を１．０２：０．９５：０．０５にした。これらの原料を溶かした後、それらをボールミルで均一に粉砕し１２時間混合して、乾燥器で１２時間乾燥した。前記化合物を４００℃で１０時間焼成して繰り返し粉砕及び混合を行い、９００℃で１０時間空気中で熱処理して中心粒子であるＬｉＣｏ０．９５Ａｌ０．０５Ｏ２を得た。
【００３７】
前記正電極及びテストセルは、中心粒子を前記方法で製造したことを除き、実施例１と同じ方法で作りテストした。
【００３８】
実施例３
リチウム原料であるＬｉ２ＣＯ３及びコバルト原料であるＣｏ（ＯＨ）３、そしてＢ及びＳｎをドーピングするためにＢ（ＯＨ）３及びＳｎＣｌ４をエタノールに溶かしてＬｉ：Ｃｏ：Ｂ：Ｓｎのモル比を１．０２：０．８８：０．０７：０．０５とした。これらの原料を溶かした後、ボールミルを使用して均一に粉砕し１２時間混合して、化合物を乾燥器で１２時間乾燥した。前記化合物は４００℃で１０時間焼成し、繰り返し粉砕及び混合を行い、９００℃で１０時間空気中で熱処理して、中心粒子であるＬｉＣｏ０．８８Ｂ０．０７Ｓｎ０．０５Ｏ２を得た。
【００３９】
前記正電極及びテストセルは、中心粒子を前記方法で製造したことを除き、実施例１と同じ方法で作りテストした。
【００４０】
実施例４
前記正電極及びテストセルは実施例１と同じ方法で作りテストしたが、中心粒子は前記実施例２で得られたリチウムコバルト複合酸化物を使用し、網目構造変更子であるリチウムを供給する原料としてはＬｉＯＨ・Ｈ２Ｏ、網目構造形成者であるＢを供給する原料としてはＢ（ＯＨ）３を使用した。網目構造変更子と網目構造形成者との各量は当量比１．０：１．０になるように調節した。
【００４１】
実施例５
前記正電極及びテストセルは実施例１と同じ方法で作りテストしたが、中心粒子は前記実施例２で得られたリチウムコバルト複合酸化物を使用し、網目構造変更子であるリチウム及びナトリウムを供給する原料としてはＬｉＯＨ・Ｈ２Ｏ及びＮａＯＨ、網目構造形成者であるＳｉを供給する原料としてはＳｉ（ＯＣ２Ｈ５）４を使用した。網目構造変更子と網目構造形成者との各量は当量比２．０：１．０になるように調節した。
【００４２】
実施例６
前記正電極及びテストセルは実施例１と同じ方法で作りテストしたが、中心粒子は前記実施例３で得られたリチウムコバルト複合酸化物を使用し、網目構造変更子であるリチウムを供給する原料としてはＬｉＯＨ・Ｈ２Ｏ、網目構造形成者であるＡｌを供給する原料としてはＡｌ（ＯＨ）３を使用した。網目構造変更子と網目構造形成者との各量は当量比１．０：１．０になるように調節した。
【００４３】
実施例７
前記正電極及びテストセルは実施例１と同じ方法で作ったが、中心粒子としては従来のリチウムコバルト複合酸化物（ＬｉＣｏＯ２；Ｎｉｐｐｏｎ  Ｃｈｅｍ．  Ｉｎｃ．；Ｃ−１０）を使用した。
【００４４】
実施例８
前記正電極及びテストセルは実施例２と同じ方法で作ったが、中心粒子としては従来のリチウムコバルト複合酸化物（ＬｉＣｏＯ２；Ｎｉｐｐｏｎ  Ｃｈｅｍ．  Ｉｎｃ．；Ｃ−１０）を使用した。
【００４５】
実施例９
前記正電極及びテストセルは実施例３と同じ方法で作ったが、中心粒子としては従来のリチウムコバルト複合酸化物（ＬｉＣｏＯ２；Ｎｉｐｐｏｎ  Ｃｈｅｍ．  Ｉｎｃ．；Ｃ−１０）を使用した。
【００４６】
実施例１０
前記正電極及びテストセルは実施例２と同じ方法で作ったが、中心粒子としては被覆層の量を３モル％とした。
【００４７】
実施例１１
前記正電極及びテストセルは実施例１と同じ方法で作ったが、中心粒子としては従来のリチウムコバルト複合酸化物（ＬｉＣｏＯ２；Ｎｉｐｐｏｎ  Ｃｈｅｍ．  Ｉｎｃ．；Ｃ−１０）を使用し、実施例１と同一の被覆層組成を有する中心粒子を１００℃で１０時間空気中で熱処理した。
【００４８】
実施例１２
前記正電極及びテストセルは実施例９と同じ方法で作ったが、熱処理は９０体積％のＣＯ２混合気と１０体積％のＯ２の中で行った。
【００４９】
比較例１
前記正電極及びテストセルは実施例１と同じ方法で作ったが、中心粒子の被覆は行わない。
【００５０】
比較例２
前記正電極及びテストセルは実施例２と同じ方法で作ったが、中心粒子の被覆は行わない。
【００５１】
比較例３
前記正電極及びテストセルは実施例３と同じ方法で作ったが、中心粒子の被覆は行わない。
【００５２】
比較例４
前記正電極及びテストセルは比較例１と同じ方法で作ったが、中心粒子としては従来のリチウムコバルト複合酸化物（ＬｉＣｏＯ２；Ｎｉｐｐｏｎ  Ｃｈｅｍ．  Ｉｎｃ．；Ｃ−１０）を使用した。
【００５３】
図１は、Ｌｉ２Ｏ・ＳｉＯ２被覆層を形成した実施例１のリチウムコバルト複合酸化物中心粒子の充放電特性を示したグラフである。表面層の被覆後に容量が多少増加したことが分かった。これは従来の発明によると表面被覆層がリチウムを含有していないために容量が減少するのに比べて、本発明では表面層にリチウムを含有したガラス相を形成させることによってコーティング後にも容量の減少がない。
【００５４】
図２及び図３は実施例と比較例のサイクル寿命特性を示したグラフである。本発明の被覆された中心粒子を有する実施例が、被覆された中心粒子を有しない比較例より優れた寿命特性を示している。
【００５５】
図５及び図４は５５℃での保存時間による正極活物質の表面抵抗インピーダンスの変化を示した図である。図４及び図５において、カーブ群の第２半分の形態群は表面のインピーダンス特性に起因したものである。グラフに示すように、実施例１の場合には初期表面インピーダンスが多少高いが、保存時間による実質的な変化がない。しかし比較例１の場合には、初期表面インピーダンスは少し低いいが、保存時間による大きい変化がある。電池の良好な安全性を得るためには初期表面インピーダンスが高くなければならず、電池の良好なサイクル寿命特性のためには保存時間によるインピーダンスの変化が僅少であるべきである。塗布被覆層を有する電池は塗布被覆層の無い電池より優れた安全性とサイクル寿命特性とを示している。
【００５６】
図６は、４．２Ｖまで充電した後、実施例１、実施例６及び比較例１の各電池の酸素乖離によって把握したリチウムコバルト複合酸化物の温度による熱流量をＴＧ／ＤＴＡで分析したグラフである。本発明の塗布被覆層を有する電池は、塗布被覆層の無い従来型電池より高い熱流開始温度と低い熱流量とを示す。
【００５７】
【表１】
2004519082.tif 000007
【００５８】
【発明の効果】
本発明はリチウム２次電池用正極活物質及びその製造法を提供して、正極活物質の表面にガラス相被覆層を形成して保存及びサイクル寿命特性と安全性とを改善する効果を有する。
本発明は好ましい実施例を用いて詳細に説明されており、当業者であれば、特許請求の範囲に記された本発明の本筋から離脱することなく、種々の変形や置き換えが簡単に行えるものである。
【図面の簡単な説明】
【図１】実施例１において、中心粒子にＬｉ２Ｏ・ＳｉＯ２被覆層を形成したリチウムコバルト複合酸化物の充放電特性を示したグラフである。
【図２】実施例１乃至実施例６と比較例１及び比較例２のサイクル寿命特性を示したグラフである。
【図３】実施例７乃至実施例１２と比較例３及び比較例４のサイクル寿命特性を示したグラフである。
【図４】実施例１において、５５℃での保存時間による正極活物質表面抵抗インピーダンスの変化を示したグラフである。
【図５】比較例１において、５５℃での保存時間による正極活物質表面抵抗インピーダンスの変化を示したグラフである。
【図６】４．２Ｖまで充電した後で、実施例１、実施例６及び比較例１による電池の、酸素解離状況下でのリチウムコバルト複合酸化物の温度に依存する熱流レートを、示差熱熱量同時測定装置（ＴＧ／ＤＴＡ）で分析して示したグラフである。
【図１】
2004519082.tif 000014
【図２】
2004519082.tif 000015
【図３】
2004519082.tif 000016
【図４】
2004519082.tif 000017
【図５】
2004519082.tif 000018
【図６】
2004519082.tif 000019
【国際公開パンフレット】
2004519082.tif 000020
2004519082.tif 000021
2004519082.tif 000022
2004519082.tif 000023
2004519082.tif 000024
2004519082.tif 000025
2004519082.tif 000026
2004519082.tif 000027
2004519082.tif 000028
2004519082.tif 000029
2004519082.tif 000030
2004519082.tif 000031
2004519082.tif 000032
2004519082.tif 000033
2004519082.tif 000034
2004519082.tif 000035
2004519082.tif 000036
2004519082.tif 000037
2004519082.tif 000038
2004519082.tif 000039
2004519082.tif 000040
2004519082.tif 000041
2004519082.tif 000042
2004519082.tif 000043
2004519082.tif 000044
2004519082.tif 000045
2004519082.tif 000046
2004519082.tif 000047
2004519082.tif 000048
2004519082.tif 000049
2004519082.tif 000050
2004519082.tif 000051
2004519082.tif 000052
【国際調査報告】
2004519082.tif 000053
2004519082.tif 000054